실시 예 및 비 교예 에서 제작 한 지 지체 부착 감광성 필름 을 2 장 서로 포개 고 , 배 취식 진공 가압 라미네 이터 ( MVLP - 500 , 메이 키사 제조 ) 를 사용 하 여 라미 네이트 하 여 , 두께 80 ㎛ 의 필름 을 제작 하 였 다 . 라미 네이트 는 , 30 초간 감압 하 여 기압 을 13 hPa 이하 로 하 고 , 그 후 30 초간 100 ℃, 압력 0 . 74 MPa 로 압착 함 으로써 행하 였 다 . 서로 포갠 지 지체 부착 감광성 필름 을 , 배 취식 진공 가압 라미네 이터 ( MVLP - 500 , 메이 키사 제조 ) 를 사용 하 여 적층 판 ( 동박 없 음 , 기판 두께 0 . 2 mm , 히타치 카세 이사 제조 , 679 FG ) 의 양면 에 라미 네이트 하 였 다 . 라미 네이트 는 , 30 초간 감압 하 여 기압 을 13 hPa 이하 로 하 고 , 그 후 30 초간 100 ℃, 압력 0 . 74 MPa 로 압착 함 으로써 행하 였 다 . 이어서 , 지 지체 부착 감광성 필름 의 이 형 PET 를 박리 하 고 , 190 ℃, 90 분 의 경화 조건 으로 감광성 수지 조성물 층 을 경화 해서 적층 체 를 형성 하 였 다 . 얻 어 진 적층 체 ( 두께 약 360 ㎛) 를 , 12 . 7 mm× 127 mm 의 크기 , 엣지 가 1 . 27 mm 가 되 도록 절단 하 고 , 70 ± 1 ℃ 오븐 중 에서 168 시간 처리 후 , 데시케이터 ( desicator ) 로 4 시간 이상 방랭 하 여 , 시험편 을 얻 었 다 . 난연 시험 UL - 94 V 에 따라 , 버너 를 시험편 바로 아래 로 이동하 여 , 불꽃 을 시험편 의 하단 중앙 에 10 초간 접 염 ( 接 炎 ) 하 고 , 그 후 의 연소 시간 을 계측 하 였 다 . 다시 10 초간 접 염하 고 , 그 후 의 연소 시간 을 계측 하 였 다 . 이것 을 5 회 반복 하 고 , 이하 의 기준 에 기초 하 여 평가 하 였 다 .